ОПРЕДЕЛЕНИЕ ДОЛИ ФЕРРИТНОЙ ФАЗЫ ПОСЛЕ НАГРЕВА ИЛИ ОХЛАЖДЕНИЯ СТАЛЬНОЙ ПОЛОСЫ

1. Способ определения доли  ферритной фазы после нагрева или охлаждения стальной полосы (2), содержащий этапы:
1
1
измерения ширины w и температуры T стальной полосы (2), причем стальная полоса (2) во время измерений имеет долю  ферритной фазы;
нагрева или охлаждения стальной полосы (2), причем в стальной полосе (2) при нагреве по меньшей мере частично происходит фазовое превращение  из ферритного состояния  в аустенитное состояние , а при охлаждении по меньшей мере частично происходит фазовое превращение из аустенитного состояния  в ферритное состояние ;
измерения ширины w и температуры T по меньшей мере частично превращенной стальной полосы (2);
определения доли  ферритной фазы посредством
,
0
причем Т является опорной температурой, и
и  являются линейными коэффициентами теплового расширения феррита и аустенита.
2. Способ по п. 1, отличающийся тем, что осуществляют определение доли  ферритной фазы после нагрева стальной полосы (2)посредством,
1
1
измерения ширины w и температуры T стальной полосы (2), причем стальная полоса (2) во время измерений полностью находится в ферритном состоянии с  = 1;
нагрева стальной полосы (2), причем в стальной полосе (2) по меньшей мере частично происходит фазовое превращение  из ферритного состояния  в аустенитное состояние ;
измерения ширины w и температуры T по меньшей мере частично превращенной стальной полосы (2);
определения доли  ферритной фазы посредством
.
1
1
3. Способ по п. 1 или 2, отличающийся тем, что стальную полосу (2) перед, предпочтительно непосредственно перед, измерением ширины wи температуры Т охлаждают на участке охлаждения.
4. Способ по п. 1 или 2, отличающийся тем, что измерение ширины w и температуры Т по меньшей мере частично превращенной стальной полосы (2) осуществляют во время или после отжига.
5. Способ по п. 4, отличающийся тем, что длительность отжига и/или температуру отжига при отжиге устанавливают в зависимости от доли  ферритной фазы.
6. Способ по п. 5, отличающийся тем, что длительность отжига и/или температуру отжига при отжиге устанавливают управляемым или регулируемым образом.
7. Способ по п. 1, отличающийся тем, что осуществляют определение доли  ферритной фазы после охлаждения стальной полосы (2) посредством
1
1
измерения ширины w и температуры T стальной полосы (2), причем стальная полоса (2) во время измерений полностью находится в аустенитном состоянии с =0;
охлаждения стальной полосы (2), причем в стальной полосе (2) по меньшей мере частично происходит фазовое превращение из аустенитного состояния  в ферритное состояние ;
измерения ширины w и температуры T по меньшей мере частично превращенной стальной полосы (2);
определения доли  ферритной фазы посредством
.
1
1
8. Способ по п. 1 или 7, отличающийся тем, что стальную полосу (2) перед, предпочтительно непосредственно перед, измерением ширины w и температуры Т подвергают горячей прокатке.
9. Способ по п. 1 или 7, отличающийся тем, что измерение ширины w и температуры Т по меньшей мере частично превращенной стальной полосы (2) осуществляют во время или после охлаждения на участке (6) охлаждения.
10. Способ по п. 9, отличающийся тем, что охлаждение регулируют в зависимости от доли  ферритной фазы.
11. Способ по п. 11, отличающийся тем, что длительность охлаждения и/или интенсивность охлаждения при охлаждении устанавливают управляемым или регулируемым образом.
12. Устройство для определения доли  ферритной фазы после нагрева или охлаждения стальной полосы (2) на участке охлаждения, в частности, для выполнения способа по любому из пп. 1-11, содержащее
1
1
первое устройство (4а) измерения температуры для измерения T и первое устройство (5а) измерения ширины для измерения w;
второе устройство (5а) измерения температуры для измерения T и второе устройство (5b) измерения ширины для измерения w, причем первое устройство (4a) измерения температуры и первое устройство (5a) измерения ширины размещены перед участком (6) нагрева или охлаждения, а второе устройство (4b) измерения температуры и второе устройство (5b) измерения ширины размещены после участка (6) нагрева или охлаждения; и
вычислительный блок (9) для определения доли ферритной фазы как
,
причем вычислительный блок (9) сигнально-технически соединен с первым устройством (4a) измерения температуры, первым устройством (5a) измерения ширины, вторым устройством (4b) измерения температуры и вторым устройством (5b) измерения ширины.
13. Устройство по п. 12, в котором участок (6) охлаждения содержит по меньшей мере одну охлаждающую форсунку (7) с исполнительным устройством (8), или участок нагрева содержит нагревательный элемент с исполнительным устройством (8), причем вычислительный блок (9) сигнально-технически соединен с исполнительным устройством (8), так что доля ферритной фазы может устанавливаться.
14. Устройство по п. 13, отличающееся тем, что между вычислительным блоком (9) и исполнительным устройством (8) размещено устройство управления или устройство (11) регулирования, причем устройство (11) управления или регулирования сигнально-технически соединено с вычислительным блоком (9) и исполнительным устройством (8).